【事件の表示】
　特許第２９４７４５１号「感光性着色組成物、カラーフィルタ及びカラーフィルタの製造方法」の請求項１ないし４に係る特許に対する特許異議の申立てについて、次のとおり決定する。
【結　論】
　訂正を認める。
　特許第２９４７４５１号の請求項１ないし４に係る特許を取り消す。
【理　由】
１．手続の経緯
　特許第２９４７４５１号の請求項１ないし４に係る発明は、平成６年１月１１日に特許出願され、平成１１年７月２日にその特許の設定登録がなされ、その後、中石幸明より特許異議の申立てがなされ、取消理由通知がなされ、その指定期間内である平成１２年７月２４日に訂正請求がなされたものである。
　
２．訂正の適否についての判断
(1)訂正の内容
ア．訂正事項ａ
　特許請求の範囲の請求項１の記載について、
「【請求項１】　アクリル系樹脂、顔料、分散剤、光重合性モノマー、光重合開始剤及び溶剤を含んでなる感光性着色組成物において、顔料として、減法混色の三原色を構成する顔料を含有することを特徴とする感光性着色組成物。」
とあるのを、
「【請求項１】　アクリル系樹脂、顔料、分散剤、光重合性モノマー、光重合開始剤及び溶剤を含んでなる感光性着色組成物において、顔料として、減法混色の三原色を構成する
イエロー顔料、マゼンタ顔料及びシアン
し、イエロー顔料が、Ｃ．Ｉ．　Ｐｉｇ　Ｙｅｌｌｏｗ　１３８、Ｃ．Ｉ．　Ｐｉｇ　Ｙｅｌｌｏｗ　１０１、Ｃ．Ｉ．　Ｐｉｇ　Ｙｅｌｌｏｗ　３、Ｃ．Ｉ．　Ｐｉｇ　Ｙｅｌｌｏｗ　７４、Ｃ．Ｉ．　Ｐｉｇ　Ｙｅｌｌｏｗ　１、Ｃ．Ｉ．　Ｐｉｇ　Ｙｅｌｌｏｗ　１３及びＣ．Ｉ．　Ｐｉｇ　Ｙｅｌｌｏｗ　３４から選択される少なくとも一種であり、マゼンタ顔料がＣ．Ｉ．　Ｐｉｇ　Ｒｅｄ　１４６、Ｃ．Ｉ．　Ｐｉｇ　Ｖｉｏｌｅｔ　１９、Ｃ．Ｉ．　Ｐｉｇ　Ｒｅｄ　１４４、Ｃ．Ｉ．　Ｐｉｇ　Ｒｅｄ　１４６、Ｃ．Ｉ．　Ｐｉｇ　Ｒｅｄ　１７７、Ｃ．Ｉ．　Ｐｉｇ　Ｒｅｄ　１６９及びＣ．Ｉ．　Ｐｉｇ　Ｒｅｄ　８１から選択される少なくとも一種であり、シアン顔料がＣ．Ｉ．　Ｐｉｇ　Ｂｌｕｅ　１６、Ｃ．Ｉ．　Ｐｉｇ　Ｂｌｕｅ　１５：６、Ｃ．Ｉ．　Ｐｉｇ　Ｂｌｕｅ　１５：３、Ｃ．Ｉ．　Ｐｉｇ　Ｂｌｕｅ　１５：１、Ｃ．Ｉ．　Ｐｉｇ　Ｂｌｕｅ　１５：２及びＣ．Ｉ．　Ｐｉｇ　Ｂｌｕｅ　１５：４から選択される少なくとも一種である
と訂正する。
イ．訂正事項ｂ
　発明の詳細な説明において、
明細書段落【００１０】の「…かつ減法混色の三原色を構成する顔料を…」（本件公報第３欄４５〜４６行）との記載を「…かつ減法混色の三原色を構成する
特定の
明細書段落【００１１】を「即ち、
本発明は、
イエロー顔料、マゼンタ顔料及びシアン
し、イエロー顔料が、Ｃ．Ｉ．　Ｐｉｇ　Ｙｅｌｌｏｗ　１３８、Ｃ．Ｉ．　Ｐｉｇ　Ｙｅｌｌｏｗ　１０１、Ｃ．Ｉ．　Ｐｉｇ　Ｙｅｌｌｏｗ　３、Ｃ．Ｉ．　Ｐｉｇ　Ｙｅｌｌｏｗ　７４、Ｃ．Ｉ．　Ｐｉｇ　Ｙｅｌｌｏｗ　１、Ｃ．Ｉ．　Ｐｉｇ　Ｙｅｌｌｏｗ　１３及びＣ．Ｉ．　Ｐｉｇ　Ｙｅｌｌｏｗ　３４から選択される少なくとも一種であり、マゼンタ顔料がＣ．Ｉ．　Ｐｉｇ　Ｒｅｄ　１４６、Ｃ．Ｉ．　Ｐｉｇ　Ｖｉｏｌｅｔ　１９、Ｃ．Ｉ．　Ｐｉｇ　Ｒｅｄ　１４４、Ｃ．Ｉ．　Ｐｉｇ　Ｒｅｄ　１４６、Ｃ．Ｉ．　Ｐｉｇ　Ｒｅｄ　１７７、Ｃ．Ｉ．　Ｐｉｇ　Ｒｅｄ　１６９及びＣ．Ｉ．　Ｐｉｇ　Ｒｅｄ　８１から選択される少なくとも一種であり、シアン顔料がＣ．Ｉ．　Ｐｉｇ　Ｂｌｕｅ　１６、Ｃ．Ｉ．　Ｐｉｇ　Ｂｌｕｅ　１５：６、Ｃ．Ｉ．　Ｐｉｇ　Ｂｌｕｅ　１５：３、Ｃ．Ｉ．　Ｐｉｇ　Ｂｌｕｅ　１５：１、Ｃ．Ｉ．　Ｐｉｇ　Ｂｌｕｅ　１５：２及びＣ．Ｉ．　Ｐｉｇ　Ｂｌｕｅ　１５：４から選択される少なくとも一種である
明細書段落【００１５】の「…減法混色の三原色を構成する顔料を…」（２箇所：本件公報第４欄１９行、２４行）との記載を「…減法混色の三原色を構成する
特定の
明細書段落【００１６】を「
本発明においては、減法混色の三原色を構成する
イエロー顔料（イエロー色（Ｙｅ）顔料）、マゼンタ顔料（マゼンタ色（Ｍｇ）顔料）及びシアン顔料（シアン色（Ｃｙ）顔料）を使用する。ここで、
及び
から選択される少なくとも一種を使用する。
及び
から選択される少なくとも一種を使用する。
、
、
及び
から選択される少なくとも一種を使用する。
(2)訂正の目的の適否、新規事項の有無及び拡張・変更の存否
　上記訂正事項ａは、請求項１に係る発明の構成である減法混色の三原色を構成する顔料をイエロー顔料、マゼンタ顔料及びシアン顔料と明確にし、それらの顔料を願書に添付された明細書の段落【００１６】に記載されていたものに特定した（イエロー顔料の一部、Ｃ．Ｉ．　Ｐｉｇ　Ｙｅｌｌｏｗ　８３、Ｃ．Ｉ．　Ｐｉｇ　Ｙｅｌｌｏｗ　１３９は除かれた。）ものであるから、特許請求の範囲の滅縮を目的とした明細書の訂正に該当する。
　また、上記訂正事項ｂは、上記訂正事項ａと整合を図るものであるから、明りょうでない記載の釈明を目的とした明細書の訂正に該当する。
　そして、これらの訂正は、新規事項の追加に該当せず、実質的に特許請求の範囲を拡張又は変更するものではない。
(3)むすび
　したがって、上記訂正は、特許法第１２０条の４第３項において準用する平成６年改正法による改正前の特許法第１２６条第１項ただし書及び第２項の規定に適合するので、当該訂正を認める。
　
３．特許異議の申立てについての判断
(1)本件の請求項１ないし４に係る発明
　上記２．で示したように上記訂正が認められるから、本件の請求項１ないし４に係る発明は、上記訂正に係る訂正明細書の特許請求の範囲の請求項１ないし４に記載された以下のとおりのものである。
【請求項１】　アクリル系樹脂、顔料、分散剤、光重合性モノマー、光重合開始剤及び溶剤を含んでなる感光性着色組成物において、顔料として、減法混色の三原色を構成するイエロー顔料、マゼンタ顔料及びシアン顔料を含有し、イエロー顔料が、Ｃ．Ｉ．　Ｐｉｇ　Ｙｅｌｌｏｗ　１３８、Ｃ．Ｉ．　Ｐｉｇ　Ｙｅｌｌｏｗ　１０１、Ｃ．Ｉ．　Ｐｉｇ　Ｙｅｌｌｏｗ　３、Ｃ．Ｉ．　Ｐｉｇ　Ｙｅｌｌｏｗ　７４、Ｃ．Ｉ．　Ｐｉｇ　Ｙｅｌｌｏｗ　１、Ｃ．Ｉ．　Ｐｉｇ　Ｙｅｌｌｏｗ　１３及びＣ．Ｉ．　Ｐｉｇ　Ｙｅｌｌｏｗ　３４から選択される少なくとも一種であり、マゼンタ顔料がＣ．Ｉ．　Ｐｉｇ　Ｒｅｄ　１４６、Ｃ．Ｉ．　Ｐｉｇ　Ｖｉｏｌｅｔ　１９、Ｃ．Ｉ．　Ｐｉｇ　Ｒｅｄ　１４４、Ｃ．Ｉ．　Ｐｉｇ　Ｒｅｄ　１４６、Ｃ．Ｉ．　Ｐｉｇ　Ｒｅｄ　１７７、Ｃ．Ｉ．　Ｐｉｇ　Ｒｅｄ　１６９及びＣ．Ｉ．　Ｐｉｇ　Ｒｅｄ　８１から選択される少なくとも一種であり、シアン顔料がＣ．Ｉ．　Ｐｉｇ　Ｂｌｕｅ　１６、Ｃ．Ｉ．　Ｐｉｇ　Ｂｌｕｅ　１５：６、Ｃ．Ｉ．　Ｐｉｇ　Ｂｌｕｅ　１５：３、Ｃ．Ｉ．　Ｐｉｇ　Ｂｌｕｅ　１５：１、Ｃ．Ｉ．　Ｐｉｇ　Ｂｌｕｅ　１５：２及びＣ．Ｉ．　Ｐｉｇ　Ｂｌｕｅ　１５：４から選択される少なくとも一種であることを特徴とする感光性着色組成物。（以下、「本件発明１」という。）
【請求項２】　光重合開始剤として、トリアジン系化合物、イミダゾール系化合物又はベンゾフェノン系化合物を含有する請求項１記載の感光性着色組成物。（以下、「本件発明２」という。）
【請求項３】　基板上に、請求項１又は２に記載の感光性着色組成物の光硬化物である着色層がパターン状に形成されているカラーフィルタ。（以下、「本件発明３」という。）
【請求項４】　基板上に、請求項１又は２に記載の感光性着色組成物を塗布する工程、基板に塗布した感光性着色組成物をパターン露光し、露光部分の感光性着色組成物を光硬化する工程、パターン露光した感光性着色組成物を現像し、感光性着色組成物が光硬化した着色層を基板上にパターン状に残す工程を含むカラーフィルタの製造方法。（以下、「本件発明４」という。）
(2)引用刊行物に記載された発明
(a)特開平２−１４４５０２号公報（特許異議申立人が提出した甲第４号証）
　当審が通知した取消理由で引用した刊行物２（特開平２−１４４５０２号公報）は「カラーフィルターおよびその製造方法」についてのものであり、以下のような事項が記載されている。（以下、「引用発明１」という。）
「(1)基板上に、アクリル系樹脂、有機色素、分散剤および溶剤を主成分とする光硬化性の着色組成物を用い、任意の色数で所望のパターン形状に各色別に着色層を設けたことを特徴とするカラーフィルター。」（特許請求の範囲１）
「(4)基板上に、アクリル系樹脂、有機色素、分散剤および溶剤を主成分とする光硬化性の着色組成物をコーティングし、部分露光・現像プロセスにより所望のパターン状に各色毎に繰返し施し、加熱焼成して着色層としてなることを特徴とするカラーフィルターの製造方法。」（特許請求の範囲４）
「…カラーフィルター(10)で三原色に分解される。…」（２頁右下欄５行）
「カラーフィルター(10)は第１図に示したように、例えば赤色フィルター層(R)、緑色フィルター層(G)、青色フィルター層(B)からなる。…」（３頁左上欄１０〜１２行）
「本発明に係わる色素は、…耐熱性・耐光性の面から顔料が望ましい。耐熱性のある顔料としては、…具体的に以下にカラーインデックス（Ｃ．Ｉ．）ナンバーで示す。
Ｃ．Ｉ．黄色顔料　…、１３８、…
…
Ｃ．Ｉ．赤色顔料　…、１７７、…
Ｃ．Ｉ．バイオレット顔料　１９、…
Ｃ．Ｉ．青色顔料　…、１５：６、…
…」（４頁左上欄１５〜左下欄２行）
「また、本発明の着色組成物に光硬化の性質をもたせるには、架橋法とする場合と、重合法による場合の二種がある。
…また重合法により光硬化させる場合、加えられるモノマー及び光重合開始剤として種々用いることができる。モノマーとしては２官能、３官能モノマーがあり、…。また光重合開始剤としては、…ベンゾフェノンベンジルジメチルケタール、…等があり、…」（５頁右上欄下から３行〜右下欄５行）
「…次に第３図(a)〜(c)に示すように、透明基板(14)上に該着色ワニス例えば赤色ワニスを…塗布する。…着色塗布膜(13)を形成する。次に…マスクを介して部分露光し、現像して着色層(15)のレリーフパターンを形成する。この操作をさらに２階繰り返して、Ｒ、Ｇ、Ｂを形成したのが第３図(c)である。」（６頁左上欄８〜１６行）
(b)特開平４−１９４９４１号公報（特許異議申立人が提出した甲第１号証）
　当審が通知した取消理由で引用した刊行物１（特開平４−１９４９４１号公報）は「着色画像形成用材料および着色画像の形成法」についてのものであり、以下のような事項が記載されている。（以下、「引用発明２」という。）
「１．（メタ）アクリル酸とビニル単量体との共重合体（Ａ−１）、光重合性単量体（Ｂ）、光重合開始剤（Ｃ）、分子中にエポキシ基をすくなくとも２個有するエポキシ化合物（Ｄ）、エポキシ硬化剤（Ｅ）及び顔料（Ｆ）を組み合わせてなることを特徴とする着色画像形成用材料。」（特許請求の範囲１）
「４．請求項１…の着色画像形成用材料を基板上に塗布後、所定部位のみに活性エネルギー線を照射したものを、アルカリ性水溶液による現像処理により未硬化部分を除去した後、加熱処理することを特徴とする着色画像の形成法。」（特許請求の範囲４）
「〔発明が解決しようとする課題〕
　この染色法により作成されたカラーフィルターは、…、色素として染料を用いることから、耐熱性が悪いという問題があった。
〔課題を解決しようとする手段〕
　本発明者等は、…、光透過性で、耐熱性に優れた、カラーフィルターなどの着色画像を形成させる材料および着色画像の形成法を見いだし、…」（２頁左上欄７〜１６行）
「本発明において、該共重合体（Ａ−１）としては、アクリル酸および／またはメタクリル酸と１種または２種以上の他のビニル単量体との共重合体などが挙げられる。この他のビニル単量体の具体例としては、アクリル酸またはメタクリル酸のエステル…、ビニル基含有芳香族化合物…、アミド化合物…が挙げられる。」（２頁左下欄１３行〜右下欄１２行）
「本発明において、該光重合性単量体（Ｂ）としては、例えば多価アルコール…と（メタ）アクリル酸とのエステル…。」（３頁右下欄４行〜４頁左上欄８行）
「本発明において、該光重合開始剤（Ｃ）としては…。（Ｃ）の具体例としては、…ベンゾフェノン類…、トリハロメチル−ｓ−トリアジン類…などが挙げられる。」（４頁左上欄８行〜左下欄９行）
「本発明において、該エポキシ硬化剤（Ｅ）としては、…イミダゾール化合物、…が挙げられる。」（５頁左下欄１４〜下から３行）
「本発明において顔料（Ｆ）としては、前記の赤、緑、青および黒色などの着色画像の形成に適した顔料が各々用いられる。
　赤色の着色画像形成には、…赤色顔料と黄色顔料の混合物などが用いられ、色相調整などの目的で、赤色顔料と黄色顔料の併用が好ましい。該赤色顔料の具体例としてはカラーインデックス名で、ピグメントレッド…１７７、…が挙げられ、該黄色顔料の具体例としてはカラーインデックス名で、ピグメントエロー…８３、…１３９、…が挙げられる。…
　緑色の着色画像形成には、…緑色顔料と黄色顔料の顔料の併用が好ましい。…、該黄色顔料の具体例としてはカラーインデックス名で、ピグメントエロー…８３、…１３９、…が挙げられる。…
　青色の着色画像形成には、…青色顔料と紫色顔料の顔料の併用が好ましい。該青色顔料の具体例としては、フタロシアニン系顔料（カラーインデックス名で、ピグメントブルー…、１５：３、１５：４、１５：６など）…が挙げられ、該紫色顔料の具体例としてはカラーインデックス名で、ピグメントバイオレット１９、…が挙げられる。」（第６頁右下欄第７行〜第７頁右上欄第８行）
「また、固体撮像素子に用いられるカラーフィルターの場合には、上記の赤、緑、青色の着色画像の代わりにイエロー、マゼンタ、シアンの各着色画像の形成に適した顔料を用いることができるなど、各々の用途に適した顔料が選択される。」（７頁左下欄１〜５行）
「本発明の着色画像形成材料（Ｉ）〜（III）には、必要により（Ｇ）顔料分散剤…、有機色素誘導体（フタロシアニン系、アントラキノン系、ペリレン系、キナクリドン系などの有機色素の誘導体で、スルホンアミド基、カルボンアミド基、スルホン酸基、スルホン酸塩基、カルボキシル基、水酸基などの置換基を有するものなど）…などを併用することができる。」（７頁右下欄下から５行〜８頁左下欄９行）
「本発明の着色画像形成用材料（Ｉ）および（III）は、保存安定性の問題がない場合は、全成分を溶剤中に溶解または分散させたものでよい。…この溶剤の具体例としては、エステル類、…エーテル類、…ケトン類…が挙げられ、…」（８頁左下欄１０行〜右下欄末行）
「本発明の着色画像の形成法（Ｚ−１）においては、この塗膜に、例えば、フォトマスクを用いたパターン露光、…などの方法により、…露光部分のみ選択的に硬化が進行する。…未露光部分はアルカリ水溶液…を用いて現像することにより溶解除去されるので、該所定部位のみの塗膜からなる着色画像を形成することができる。次いで、通常８０〜２５０℃の温度で、通常５分〜１２０分間程度上記に例示した方法と同様にして加熱処理し、硬化被膜を熱重合と架橋によりさらに硬化させることにより着色画像を形成することができる。」（９頁左下欄８行〜右下欄９行）
「このようにして形成された着色画像はその組合せによりカラーフィルターを形成することができる。カラーフィルターの形成法を液晶表示素子を用いて例示すると、ガラス基板上に上記の材料および方法を各色毎に繰り返して用いて、赤、緑、青色などの着色画像を形成し…」（１０頁左上欄４〜９行）
(3)対比及び判断
（引用発明１との対比）
　本件発明１と引用発明１（引用刊行物２に記載された発明）をまず対比すると、
両者は、「アクリル系樹脂、顔料、分散剤、光重合性モノマー、光重合開始剤及び溶剤を含んでなる感光性着色組成物において、顔料として、三原色を構成する顔料を含有する感光性着色組成物。」である点で一致し、以下のア．イ．の２点で相違する。
ア．本件発明が「三原色を構成する顔料として、減法混色の三原色を構成するイエロー顔料、マゼンタ顔料及びシアン顔料を含有する」のに対し、引用発明１においては、三原色を構成する顔料として具体的に開示されているのは「加法混色の三原色を構成する赤色顔料、緑色顔料及び青色顔料」である点。（この意味では、引用発明１は、本件明細書【０００４】【０００６】に従来技術として「顔料タイプのカラーフィルター」と記載されていた発明にほぼ相当している。）
イ．本件発明１が「減法混色の三原色を構成するイエロー顔料、マゼンタ顔料及びシアン顔料」を具体的にカラーインデックス（Ｃ．Ｉ．）ナンバーで「イエロー顔料が、Ｃ．Ｉ．　Ｐｉｇ　Ｙｅｌｌｏｗ　１３８、…（以下省略）…から選択される少なくとも一種である」などと特定しているのに対し、引用発明１においては、耐熱性のある顔料を各色ごとに具体的にカラーインデックス（Ｃ．Ｉ．）ナンバーで示しており、その中には本件発明のイエロー顔料として特定されているＣ．Ｉ．黄色顔料１３８、マゼンタ顔料として特定されているＣ．Ｉ．赤色顔料１７７、Ｃ．Ｉ．バイオレット顔料１９、シアン顔料として特定されているＣ．Ｉ．青色顔料１５：６も示されている点。
　本件発明２と引用発明１を対比すると、引用発明１においても、光重合開始剤としてベンゾフェノン系化合物（ベンゾフェノンベンジルジメチルケタール）を開示しているので、両者の相違点は、上記ア．イ．の２点である。
　本件発明３と引用発明１を対比すると、引用発明１においても、基板上に感光性着色組成物の光硬化物である着色層がパターン状に形成されているカラーフィルタを開示しているので、両者の相違点は、上記ア．イ．の２点である。
　本件発明４と引用発明１を対比すると、引用発明１においても、基板上に感光性着色組成物を塗布する工程、パターン露光する工程、現像工程を含むカラーフィルタの製造方法を開示しており、製造工程には差はないので、両者の相違点は、上記ア．イ．の２点である。
（引用発明２との対比）
　次に、本件発明１と引用発明２（引用刊行物１に記載された発明）を対比すると、引用発明２は他の成分として「分子中にエポキシ基をすくなくとも２個有するエポキシ化合物（Ｄ）、エポキシ硬化剤（Ｅ）」をも含んでいるが、「アクリル系樹脂、顔料、分散剤、光重合性モノマー、光重合開始剤及び溶剤を含んでなる感光性着色組成物」であるといえるから、両者は、「アクリル系樹脂、顔料、分散剤、光重合性モノマー、光重合開始剤及び溶剤を含んでなる感光性着色組成物において、顔料として、三原色を構成する顔料を含有する感光性着色組成物。」である点で一致し、以下のカ．キ．の２点で相違する。
カ．本件発明が「三原色を構成する顔料として、減法混色の三原色を構成するイエロー顔料、マゼンタ顔料及びシアン顔料を含有する」のに対し、引用発明２においては、三原色を構成する顔料として実施例等に具体的に開示されているのは「加法混色の三原色を構成する赤色顔料、緑色顔料及び青色顔料」であるが、７頁左下欄１〜５行には「また、固体撮像素子に用いられるカラーフィルターの場合には、上記の赤、緑、青色の着色画像の代わりにイエロー、マゼンタ、シアンの各着色画像の形成に適した顔料を用いることができるなど、各々の用途に適した顔料が選択される。」と記載されている点。
キ．本件発明が「減法混色の三原色を構成するイエロー顔料、マゼンタ顔料及びシアン顔料」を具体的にカラーインデックス（Ｃ．Ｉ．）ナンバーで「イエロー顔料が、Ｃ．Ｉ．　Ｐｉｇ　Ｙｅｌｌｏｗ　１３８、…（以下省略）…から選択される少なくとも一種である」などと特定しているのに対し、引用発明２においては、赤色、緑色、青色の着色画像形成に、色相調整として併用が好ましい顔料として、各色ごとに具体的にカラーインデックス名で示しており、その中には本件発明のマゼンタ顔料として特定されているカラーインデックス名でピグメントレッド１７７、ピグメントバイオレット１９、シアン顔料として特定されているカラーインデックス名でピグメントブルー１５：３、１５：４、１５：６も示されている点。（なお、訂正前の段落【００１６】に記載されていたイエロー顔料の一部、Ｃ．Ｉ．　Ｐｉｇ　Ｙｅｌｌｏｗ　８３、Ｃ．Ｉ．　Ｐｉｇ　Ｙｅｌｌｏｗ　１３９に相当するカラーインデックス名でピグメントエロー８３、１３９も記載されているが、これらは本件発明１からは除かれた。）
　本件発明２と引用発明２を対比すると、引用発明２においても、光重合開始剤としてベンゾフェノン類、トリアジン類を開示しているので、両者の相違点は、上記カ．キ．の２点である。
　本件発明３と引用発明２を対比すると、引用発明２においても、基板上に感光性着色組成物の光硬化物である着色層がパターン状に形成されているカラーフィルタを開示しているので、両者の相違点は、上記カ．キ．の２点である。
　本件発明４と引用発明２を対比すると、引用発明２においても、基板上に感光性着色組成物を塗布する工程、基板に塗布した感光性着色組成物をパターン露光し、露光部分の感光性着色組成物を光硬化する工程、パターン露光した感光性着色組成物を現像し、感光性着色組成物が光硬化した着色層を基板上にパターン状に残す工程を含むカラーフィルタの製造方法を開示しており、製造工程には差はないので、両者の相違点は、上記カ．キ．の２点である。
（判断）
　しかしながら、引用発明１、引用発明２において具体的に開示されているのは、「加法混色の三原色を構成する赤色顔料、緑色顔料及び青色顔料」である点については、刊行物１の７頁左下欄１〜５行に「また、固体撮像素子に用いられるカラーフィルターの場合には、上記の赤、緑、青色の着色画像の代わりにイエロー、マゼンタ、シアンの各着色画像の形成に適した顔料を用いることができるなど、各々の用途に適した顔料が選択される。」と記載されていることから（なお、イエロー、マゼンタ、シアンが減法混色の三原色を構成する色であることは周知である。）、当業者であれば、固体撮像素子に用いられるカラーフィルターの場合などに、加法混色の三原色を構成する赤、緑、青色の着色画像の代わりにイエロー、マゼンタ、シアンの各着色画像の形成に適した顔料を用いて本件発明１〜４のように「減法混色の三原色を構成するイエロー顔料、マゼンタ顔料及びシアン顔料」を含有するようにすることは当然になし得ることである。
　また、「イエロー顔料、マゼンタ顔料及びシアン顔料」を含有するようにする際に、イエロー、マゼンタ、シアンの各着色画像の形成に適した顔料として、引用刊行物２に記載されている顔料、引用刊行物１に記載されている顔料の中から適宜選択して、例えば色相については、イエロー顔料としては、Ｃ．Ｉ．　Ｐｉｇ　Ｙｅｌｌｏｗに属するもの、マゼンタ顔料としては、Ｃ．Ｉ．　Ｐｉｇ　ＶｉｏｌｅｔないしＣ．Ｉ．　Ｐｉｇ　Ｒｅｄに属するもの、シアン顔料としては、Ｃ．Ｉ．　Ｐｉｇ　Ｂｌｕｅに属するものの中から選択することは当業者にとっては当然のことであるし、他の条件も適宜考慮することにより、イエロー顔料が、Ｃ．Ｉ．　Ｐｉｇ　Ｙｅｌｌｏｗ　１３８（なお、Ｃ．Ｉ．　Ｐｉｇ　Ｙｅｌｌｏｗ　８３、Ｃ．Ｉ．　Ｐｉｇ　Ｙｅｌｌｏｗ　１３９でも効果は変わらないはずである。）、マゼンタ顔料が、Ｃ．Ｉ．　Ｐｉｇ　Ｖｉｏｌｅｔ　１９、Ｃ．Ｉ．　Ｐｉｇ　Ｒｅｄ　１７７、シアン顔料が、Ｃ．Ｉ．　Ｐｉｇ　Ｂｌｕｅ　１５：６、Ｃ．Ｉ．　Ｐｉｇ　Ｂｌｕｅ　１５：３、Ｃ．Ｉ．　Ｐｉｇ　Ｂｌｕｅ　１５：４を採用する程度のことは、当業者が適宜なし得ることにすぎない。また、これら以外の顔料にしても、カラーインデックス（Ｃ．Ｉ．）ナンバーに列挙されている顔料の中から、イエロー、マゼンタ、シアンの各着色画像の形成に適した顔料を同様にして選択し採用する程度のことは、当業者が適宜なし得ることである。
　そして、本件発明１ないし４によってもたらされる効果も、予期し得る程度のものである。
　したがって、本件発明１ないし４は、上記引用発明１，２に基いて当業者が容易に発明をすることができたものである。
(4)むすび
　以上のとおりであるから、本件発明１ないし４は、特許法第２９条第２項の規定により特許を受けることができない。
　したがって、本件発明についての特許は拒絶の査定をしなければならない特許出願に対してされたものと認める。
　よって、平成６年改正法附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年９月２５日（２０００．９．２５）
【訂正の要旨】
訂正の要旨
（１）特許請求の範囲の請求項１の記載について、特許請求の範囲の滅縮を目的として、
「【請求項１】　アクリル系樹脂、顔料、分散剤、光重合性モノマー、光重合開始剤及び溶剤を含んでなる感光性着色組成物において、顔料として、減法混色の三原色を構成する顔料を含有することを特徴とする感光性着色組成物。」
とあるのを、
「【請求項１】　アクリル系樹脂、顔料、分散剤、光重合性モノマー、光重合開始剤及び溶剤を含んでなる感光性着色組成物において、顔料として、減法混色の三原色を構成する
イエロー顔料、マゼンタ顔料及びシアン
し、イエロー顔料が、Ｃ．Ｉ．　Ｐｉｇ　Ｙｅｌｌｏｗ　１３８、Ｃ．Ｉ．　Ｐｉｇ　Ｙｅｌｌｏｗ　１０１、Ｃ．Ｉ．　Ｐｉｇ　Ｙｅｌｌｏｗ　３、Ｃ．Ｉ．　Ｐｉｇ　Ｙｅｌｌｏｗ　７４、Ｃ．Ｉ．　Ｐｉｇ　Ｙｅｌｌｏｗ　１、Ｃ．Ｉ．　Ｐｉｇ　Ｙｅｌｌｏｗ　１３及びＣ．Ｉ．　Ｐｉｇ　Ｙｅｌｌｏｗ　３４から選択される少なくとも一種であり、マゼンタ顔料がＣ．Ｉ．　Ｐｉｇ　Ｒｅｄ　１４６、Ｃ．Ｉ．　Ｐｉｇ　Ｖｉｏｌｅｔ　１９、Ｃ．Ｉ．　Ｐｉｇ　Ｒｅｄ　１４４、Ｃ．Ｉ．　Ｐｉｇ　Ｒｅｄ　１４６、Ｃ．Ｉ．　Ｐｉｇ　Ｒｅｄ　１７７、Ｃ．Ｉ．　Ｐｉｇ　Ｒｅｄ　１６９及びＣ．Ｉ．Ｐｉｇ　Ｒｅｄ　８１から選択される少なくとも一種であり、シアン顔料がＣ．Ｉ．　Ｐｉｇ　Ｂｌｕｅ　１６、Ｃ．Ｉ．　Ｐｉｇ　Ｂｌｕｅ　１５：６、Ｃ．Ｉ．　Ｐｉｇ　Ｂｌｕｅ　１５：３、Ｃ．Ｉ．　Ｐｉｇ　Ｂｌｕｅ　１５：１、Ｃ．Ｉ．　Ｐｉｇ　Ｂｌｕｅ　１５：２及びＣ．Ｉ．　Ｐｉｇ　Ｂｌｕｅ　１５：４から選択される少なくとも一種である
と訂正する。
（２）不明瞭な記載の釈明を目的として、上記特許請求の範囲の訂正に対応して、発明の詳細な説明において、
明細書段落【００１０】の「…かつ減法混色の三原色を構成する顔料を…」（本件公報第３欄４５〜４６行）との記載を「…かつ減法混色の三原色を構成する
特定の
明細書段落【００１１】を「即ち、
本発明は、
イエロー顔料、マゼンタ顔料及びシアン
し、イエロー顔料が、Ｃ．Ｉ．　Ｐｉｇ　Ｙｅｌｌｏｗ　１３８、Ｃ．Ｉ．　Ｐｉｇ　Ｙｅｌｌｏｗ　１０１、Ｃ．Ｉ．　Ｐｉｇ　Ｙｅｌｌｏｗ　３、Ｃ．Ｉ．　Ｐｉｇ　Ｙｅｌｌｏｗ　７４、Ｃ．Ｉ．　Ｐｉｇ　Ｙｅｌｌｏｗ　１、Ｃ．Ｉ．Ｐｉｇ　Ｙｅｌｌｏｗ　１３及びＣ．Ｉ．　Ｐｉｇ　Ｙｅｌｌｏｗ　３４から選択される少なくとも一種であり、マゼンタ顔料がＣ．Ｉ．　Ｐｉｇ　Ｒｅｄ　１４６、Ｃ．Ｉ．　Ｐｉｇ　Ｖｉｏｌｅｔ　１９、Ｃ．Ｉ．　Ｐｉｇ　Ｒｅｄ　１４４、Ｃ．Ｉ．　Ｐｉｇ　Ｒｅｄ　１４６、Ｃ．Ｉ．　Ｐｉｇ　Ｒｅｄ　１７７、Ｃ．Ｉ．　Ｐｉｇ　Ｒｅｄ　１６９及びＣ．Ｉ．　Ｐｉｇ　Ｒｅｄ　８１から選択される少なくとも一種であり、シアン顔料がＣ．Ｉ．　Ｐｉｇ　Ｂｌｕｅ　１６、Ｃ．Ｉ．　Ｐｉｇ　Ｂｌｕｅ　１５：６、Ｃ．Ｉ．　Ｐｉｇ　Ｂｌｕｅ　１５：３、Ｃ．Ｉ．　Ｐｉｇ　Ｂｌｕｅ　１５：１、Ｃ．Ｉ．　Ｐｉｇ　Ｂｌｕｅ　１５：２及びＣ．Ｉ．Ｐｉｇ　Ｂｌｕｅ　１５：４から選択される少なくとも一種である
明細書段落【００１５】の「…減法混色の三原色を構成する顔料を…」（２箇所：本件公報第４欄１９行、２４行）との記載を「…減法混色の三原色を構成する
特定の
明細書段落【００１６】を「
本発明においては、減法混色の三原色を構成する
イエロー顔料（イエロー色（Ｙｅ）顔料）、マゼンタ顔料（マゼンタ色（Ｍｇ）顔料）及びシアン顔料（シアン色（Ｃｙ）顔料）を使用する。ここで、
及び
から選択される少なくとも一種を使用する。
及び
から選択される少なくとも一種を使用する。
、
、
及び
から選択される少なくとも一種を使用する。
（５４）【発明の名称】
感光性着色組成物、カラーフィルタ及びカラーフィルタの製造方法
（５７）【特許請求の範囲】
　　【請求項１】　アクリル系樹脂、顔料、分散剤、光重合性モノマー、光重合開始剤及び溶剤を含んでなる感光性着色組成物において、顔料として、減法混色の三原色を構成する
イエロー顔料、マゼンタ顔料及びシアン
し、イエロー顔料がＣ．Ｉ．　Ｐｉｇ　Ｙｅｌｌｏｗ　１３８、Ｃ．Ｉ．　Ｐｉｇ　Ｙｅｌｌｏｗ　１０１、Ｃ．Ｉ．　Ｐｉｇ　Ｙｅｌｌｏｗ　３、Ｃ．Ｉ．　ＰｉｇＹｅｌｌｏｗ　７４、Ｃ．Ｉ．　Ｐｉｇ　Ｙｅｌｌｏｗ　１、Ｃ．Ｉ．　ＰｉｇＹｅｌｌｏｗ　１３及びＣ．Ｉ．　Ｐｉｇ　Ｙｅｌｌｏｗ　３４から選択される少なくとも一種であり、マゼンタ顔料がＣ．Ｉ．　Ｐｉｇ　Ｒｅｄ　１４６、Ｃ．Ｉ．　Ｐｉｇ　Ｖｉｏｌｅｔ　１９、Ｃ．Ｉ．　Ｐｉｇ　Ｒｅｄ　１４４、Ｃ．Ｉ．　Ｐｉｇ　Ｒｅｄ　１４６、Ｃ．Ｉ．　Ｐｉｇ　Ｒｅｄ　１７７、Ｃ．Ｉ．　Ｐｉｇ　Ｒｅｄ　１６９及びＣ．Ｉ．　Ｐｉｇ　Ｒｅｄ　８１から選択される少なくとも一種であり、シアン顔料がＣ．Ｉ．　Ｐｉｇ　Ｂｌｕｅ　１６、Ｃ．Ｉ．　Ｐｉｇ　Ｂｌｕｅ　１５：６、Ｃ．Ｉ．　Ｐｉｇ　Ｂｌｕｅ　１５：３、Ｃ．Ｉ．　Ｐｉｇ　Ｂｌｕｅ　１５：１、Ｃ．Ｉ．　Ｐｉｇ　Ｂｌｕｅ　１５：２及びＣ．Ｉ．　Ｐｉｇ　Ｂｌｕｅ　１５：４から選択される少なくとも一種である
　　【請求項２】　光重合開始剤として、トリアジン系化合物、イミダゾール系化合物又はベンゾフェノン系化合物を含有する請求項１記載の感光性着色組成物。
　　【請求項３】　基板上に、請求項１又は２に記載の感光性着色組成物の光硬化物である着色層がパターン状に形成されているカラーフィルタ。
　　【請求項４】　基板上に、請求項１又は２に記載の感光性着色組成物を塗布する工程、基板に塗布した感光性着色組成物をパターン露光し、露光部分の感光性着色組成物を光硬化する工程、パターン露光した感光性着色組成物を現像し、感光性着色組成物が光硬化した着色層を基板上にパターン状に残す工程を含むカラーフィルタの製造方法。
【発明の詳細な説明】
　　　【０００１】
　　【産業上の利用分野】
　本発明は、液晶用カラーフィルタ（ＬＣＤ−ＣＦ）や、カラービデオカメラ、イメージスキャナ等に使用される固体撮像素子用カラーフィルタ（ＣＣＤ−ＣＦ）の作製に有用な感光性着色組成物に関する。また、本発明は、この感光性着色組成物を用いたカラーフィルタ及びその製造方法に関する。
　　　【０００２】
　　【従来の技術】
　カラービデオカメラ、イメージスキャナ等の固体撮像素子（ＣＣＤ）やカラー液晶ディスプレイ等にはカラーフィルタが使用されている。このようなカラーフィルタは、そこに使用されている色素によって、（１）染料染色タイプと（２）顔料タイプに大別することができる。
　　　【０００３】
　このうち、（１）染料染色タイプのカラーフィルタは、染料染着性の感光性樹脂を用いて基板上に透明な被染体パターンを形成し、そのパターンに染料を染め込むことにより製造するものである（染色法）。この場合、染料としては、加法混色の三原色を構成する赤、青、緑の各色染料か、又は減法混色の三原色を構成するシアン、マゼンタ、イエローの各色の染料が使用されている。
　　　【０００４】
　また、（２）顔料タイプのカラーフィルタの製造方法としては、顔料をアクリル樹脂等の顔料分散用樹脂に添加し、さらに光重合性モノマー及び感光剤を添加して感光性着色組成物を得、これを基板上にコートし、乾燥後、露光、現像を行い、着色パターンを得る方法が知られている。
　　　【０００５】
　　【発明が解決しようとする課題】
　しかしながら、従来のカラーフィルタのうち、（１）の染料染色タイプのカラーフィルタは、耐溶剤性、耐光性、耐熱性等の諸耐性が劣り、イメージスキャナ、カラーコピー等のＣＣＤ用カラーフィルタとして使用した場合に、長時間の光照射や高熱に耐えられないという問題があった。
　　　【０００６】
　また、（２）の顔料タイプのカラーフィルタは、耐溶剤性、耐光性、耐熱性等の諸耐性は優れているが、加法混色の三原色を構成する顔料を使用したものしか製造されていない。そのため、減法混色の三原色のカラーフィルタが必要とされる場合には対応できなという問題があった。
　　　【０００７】
　本発明は以上のような従来技術の問題点を解決しようとするものであり、耐溶剤性、耐光性、耐熱性等の諸耐性に優れ、かつ減法混色の三原色のカラーフィルタを得ることを可能とする感光性着色組成物を提供することを目的とする。
　　　【０００８】
　また、本発明は、耐溶剤性、耐光性、耐熱性等の諸耐性に優れ、かつ減法混色に適したカラーフィルタを提供することを目的とする。
　　　【０００９】
　また、本発明は、上述のようなカラーフィルタの製造方法を提供することを目的とする。
　　　【００１０】
　　【課題を解決するための手段】
　本発明者らは、顔料タイプのカラーフィルタにおいても、カラーフィルタに適した色特性を有し、かつ減法混色の三原色を構成する
特定の
　　　【００１１】
　即ち、
本発明は、
イエロー顔料、マゼンタ顔料及びシアン
し、イエロー顔料が、Ｃ．Ｉ．　Ｐｉｇ　Ｙｅｌｌｏｗ　１３８、Ｃ．Ｉ．　Ｐｉｇ　Ｙｅｌｌｏｗ　１０１、Ｃ．Ｉ．　Ｐｉｇ　Ｙｅｌｌｏｗ　３、Ｃ．Ｉ．　Ｐｉｇ　Ｙｅｌｌｏｗ　７４、Ｃ．Ｉ．　Ｐｉｇ　Ｙｅｌｌｏｗ　１、Ｃ．Ｉ．　Ｐｉｇ　Ｙｅｌｌｏｗ　１３及びＣ．Ｉ．　Ｐｉｇ　Ｙｅｌｌｏｗ　３４から選択される少なくとも一種であり、マゼンタ顔料がＣ．Ｉ．　Ｐｉｇ　Ｒｅｄ　１４６、Ｃ．Ｉ．　Ｐｉｇ　Ｖｉｏｌｅｔ　１９、Ｃ．Ｉ．　Ｐｉｇ　Ｒｅｄ　１４４、Ｃ．Ｉ．　Ｐｉｇ　Ｒｅｄ　１４６、Ｃ．Ｉ．　Ｐｉｇ　Ｒｅｄ　１７７、Ｃ．Ｉ．　Ｐｉｇ　Ｒｅｄ　１６９及びＣ．Ｉ．　Ｐｉｇ　Ｒｅｄ　８１から選択される少なくとも一種であり、シアン顔料がＣ．Ｉ．　Ｐｉｇ　Ｂｌｕｅ　１６、Ｃ．Ｉ．　Ｐｉｇ　Ｂｌｕｅ　１５：６、Ｃ．Ｉ．　Ｐｉｇ　Ｂｌｕｅ　１５：３、Ｃ．Ｉ．　Ｐｉｇ　Ｂｌｕｅ　１５：１、Ｃ．Ｉ．　Ｐｉｇ　Ｂｌｕｅ　１５：２及びＣ．Ｉ．　Ｐｉｇ　Ｂｌｕｅ　１５：４から選択される少なくとも一種である
　　　【００１２】
　また、本発明は、上述のような本発明の感光性着色組成物の光硬化物である着色層がパターン状に形成されているカラーフィルタを提供する。
　　　【００１３】
　そして、このようなカラーフィルタの製造方法として、基板上に本発明の感光性着色組成物を塗布する工程、基板に塗布した感光性着色組成物をパターン露光し、露光部分の感光性着色組成物を光硬化する工程、パターン露光した感光性着色組成物を現像し、感光性着色組成物が光硬化した着色層を基板上にパターン状に残す工程を含むカラーフィルタの製造方法を提供する。
　　　【００１４】
　以下、本発明を詳細に説明する。
　　　【００１５】
　本発明の感光性着色組成物は、アクリル系樹脂、顔料、分散剤、光重合性モノマー、光重合開始剤及び溶剤を含んでなる感光性着色組成物において、顔料として、減法混色の三原色を構成する
特定の
特定の
　　　【００１６】
　
本発明においては、減法混色の三原色を構成する
イエロー顔料（イエロー色（Ｙｅ）顔料）、マゼンタ顔料（マゼンタ色（Ｍｇ）顔料）及びシアン顔料（シアン色（Ｃｙ）顔料）を使用する。ここで、
及び
から選択される少なくとも一種を使用する。
及び
から選択される少なくとも一種を使用する。
、
、Ｌ
及び
から選択される少なくとも一種を使用する。
　　　【００１７】
　顔料の使用量は、特に限定されるものではないが、通常、アクリル系樹脂に対して５０〜１５０重量％程度とする。
　　　【００１８】
　本発明においてアクリル系樹脂は、上記のような顔料を分散させる樹脂である。アクリル系樹脂としては、例えば、アクリル酸、メタクリル酸、メチルアタリレートやメチルメタクリレート等のアルキルアタリレート又はアルキルメタクリレート、環状のアタリレート又はメタクリレート、ヒドロキシエチルアクリレート又はヒドロキシエチルメタクリレート等から選ばれるモノマーを、通常３〜５種程度用いて、分子量５０００〜１０００００程度に重合した樹脂を使用することができる。
　　　【００１９】
　分散剤は、広範囲のものから適宜選択して使用することができ、例えば界面活性剤、顔料の中間体、染料の中間体、ソルスパース等を使用することができる。
　　　【００２０】
　分散剤の使用量は、特に限定されるものではないが、通常、顔料の１〜１０重量％程度とする。
　　　【００２１】
　本発明において、光重合性モノマーとしては、単官能モノマー、２官能モノマー、３官能モノマーまたは多官能モノマーを使用することができる。ここで、単官能モノマーとしては、ノニルフェニルカルビトールアクリレート、２−ヒドロキシ−３−フェノキシプロピルアクリレート、２−エチルヘキシルカルビトール等を使用することができ、２官能モノマーとしては、トリプロピレングリコールジアクリレート、テトラエチレングリコールジアクリレート、ポリエチレングリコールジアクリレート等を使用することができ、３官能モノマーとしては、トリメチロールプロパントリアクリレート、ペンタエリスリトールトリアクリレート、トリス（２−ヒドロキシエチル）イソシアネート等を使用することができ、多官能モノマーとしてはトリメチロールプロパンテトラアクリレート、ジペンタエリスリトールペンタ及びヘキサアクリレート等を使用することができる。このような光重合性モノマーの市販品としては、例えば、昭和高分子（株）、東亜合成（株）、日本化薬（株）等の製品がある。
　　　【００２２】
　光重合性モノマーの使用量は、特に限定されるものではないが、通常、アクリル系樹脂に対して２０〜１５０重量％程度とする。
　　　【００２３】
　また本発明において光重合開始剤としては、特に制限はないが、トリアジン系化合物、イミダゾール系化合物又はベンゾフェノン系化合物を使用することが好ましい。このうち、トリアジン系化合物としては、ピペロニル−ｓ−トリアジン、２，４，６−トリス（トリクロロメチル）−ｓ−トリアジン、２−（ｐ−メトキシスチリル）−４，６−ビス（トリクロロメチル）−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−クロロフェニル）−４，６−ビス（トリクロロメチル）−ｓ−トリアジン、２−（４´−メトキシ−１´−ナフチル）−４，６−ビス（トリクロロメチル）−ｓ−トリアジン等を使用することができる。特に好ましいトリアジン系化合物としては、２−（ｐ−メトキシスチリル）−４，６−ビス（トリクロロメチル）−ｓ−トリアジン又は２−（４´−メトキシ−１´−ナフチル）−４，６−ビス（トリクロロメチル）−ｓ−トリアジンをあげることができる。
　　　【００２４】
　また、イミダゾール系化合物としては、２−（２，３−ジクロロフェニル）−４，５−ジフェニル−イミダゾール二量体、２−（２，３−ジクロロフェニル）−４，５−ビス（３−メトキシフェニル）−イミダゾール二量体、２−（２，３−ジクロロフェニル）−４，５−ビス（４−メトキシフェニル）−イミダゾール二量体、２−（２，３−ジクロロフェニル）−４，５−ビス（４−クロロフェニル）−イミダゾール二量体、２−（２，３−ジクロロフェニル）−４，５−ジ（２−フリル）−イミダゾール、２、２´−ビス（２−クロロフェニル）−４，５，４´，５´−テトラフェニル−１，２´−ビイミダゾール、２，２´−ビス−（２−クロロフェニル）−４，５，４´，５´−テトラ（３，４−メチレンジオキシフェニル）−１，１´−ビ−１Ｈ−イミダゾール等を使用することができる。特に好ましいイミダゾール系化合物としては、２，２´−ビス−（２−クロロフェニル）−４，５，４´，５´−テトラフェニル−１，２´−ビイミダゾール又は２，２´−ビス−（２−クロロフェニル）−４，５，４´，５´−テトラ（３，４−メチレンジオキシフェニル）−１，１´−ビ−１Ｈ−イミダゾールをあげることができる。
　　　【００２５】
　また、ベンゾフェノン系化合物としては、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４´−メチルジフェニルサルファイド、３，３´−ジメチル−４−メトキシベンゾフェノン、４，４´−ジメチルアミノベンゾフェノン、４−ジメチルアミノ安息香酸エチル等を使用することができる。
　　　【００２６】
　これら各種光重合開始剤は、一種のみ使用してもよく、複数種を使用してもよい。
　　　【００２７】
　光重合開始剤の使用量は特に限定されるものではないが、通常、光重合性モノマーに対して５〜５０重量部、好ましくは１０〜３０重量％程度とする。
　　　【００２８】
　溶剤は、当該アクリル系樹脂のモノマー組成、光重合性モノマーの種類、光重合開始剤の種類等に応じて適宜選択する。通常は、トルエン、キシレン、エチルセロソルブ、エチルセロソルブアセテート、ジグライム、シクロヘキサノン等から選ばれる一種または複数種を使用する。
　　　【００２９】
　以上のような各成分の配合方法としては、例えば、アクリル系樹脂と顔料とを２本ロール等を用いて良く練り合わせてチップ化し、その後分散剤と溶剤を配合してペーストとし、このペーストに光重合性モノマーと光重合性開始剤とを添加して本発明の感光性着色組成物を調製する。
　　　【００３０】
　このようにして得られる本発明の感光性着色組成物は、減法混色用のカラーフィルタの作製に有用なものとなり、特に、カラービデオカメラ、イメージスキャナ等に使用される固体撮像素子用カラーフィルタの作製に有用なものとなる。なお、本発明の感光性着色組成物は、これに限られず、ＵＶインキや感光性塗料等として広範に使用することもできる。
　　　【００３１】
　本発明のカラーフィルタは、本発明の感光性着色組成物が基板上に所定のパターンに硬化して着色層を形成してなるものである。このようなカラーフィルタは、基板上に、本発明の感光性着色組成物を塗布する工程、基板に塗布した感光性着色組成物をパターン露光し、露光部分の感光性着色組成物を光硬化する工程、パターン露光した感光性着色組成物を現像し、感光性着色組成物が光硬化した着色層を基板上にパターン状に残す工程から製造することができる。
　　　【００３２】
　なお、カラーフィルタの作製方法に関しては、特開平３−５３２０１号、特開平２−１９９４０３号、特開平２−１９９４０４号、特開平２−１４４５０２号に記載の方法などが知られているが、本発明のカラーフィルタは、本発明の感光性着色組成物を使用する限り、これらの方法と同様にして製造することができる。必要に応じて、カラーフィルタの上にアクリル系樹脂又はエポキシ系樹脂等のオーバーコート層を形成してもよい。
　　　【００３３】
　　【作用】
　本発明の感光性着色組成物は、色素として顔料を含有するので、耐溶剤性、耐光性、耐熱性等の諸耐性が優れたものとなる。また、本発明の感光性着色組成物が含有する顔料は、減法混色の三原色を構成するので、減法混色に適したカラーフィルタを作製することが可能となる。
　　　【００３４】
　　【実施例】
　以下、本発明の実施例を図面に基づいて詳細に説明する。なお、各図において同一番号は同一又は同等の構成要素を示している。
　　　【００３５】
　実施例１
（Ａ）感光性着色組成物の調製
　まず、メタクリル酸２０重量部、メチルメタクリレート１０重量部、ブチルメタクリレート５５重量部、ヒドロキシエチルメタクリレート１５重量部をエチルセロソルブ３００ｇに溶解し、窒素雰囲気下でアゾビスイソブチロニトリル０．７５重量部を加え、７０℃で５時間反応させてアクリル樹脂を得た。そしてこのアクリル樹脂を樹脂濃度１０％となるようにエチルセロソルブで希釈した。
　　　【００３６】
　次に、希釈したアクリル樹脂９０．１ｇに対して、シアン、マゼンタ又はイエロー顔料９．０ｇ、分散剤０．９ｇを添加し、３本ロールで十分混練し、シアン、マゼンタ、イエローの各色の着色組成物を得た。この場合、シアン顔料としてはヘリオゲンブルーＤ−７５６５、マゼンタ顔料としてはホスタパームピンクＥ、イエロー顔料としてはパリオトールイエローＫ−０９６１ＨＤを用いた。
　　　【００３７】
　更に、各色の着色組成物１００ｇに、光重合性モノマーとしてトリメチロールプロパントリアクリレート４ｇと、光重合開始剤として２−ビス（ｐ−メトキシスチリル）−４，６−ビス（トリクロロメチル）−ｓ−トリアジン０．８ｇと２，２´−ビス（２−クロロフェニル）−４，５，４´，５´−テトラフェニル−１，２´−ビイミダゾール０．４ｇを加え、よく撹拌して感光性着色組成物を調製した。
（Ｂ）カラーフィルタの作製
　図１に示した工程図にしたがい、上記（Ａ）で調製した感光性着色組成物を使用してカラーフィルタを作製した。
　　　【００３８】
　即ち、まず図２に示したように、固体撮像素子の表面のガラス基板１の上に、シアン色の感光性着色組成物２をスピンコート（３０００ｒｐｍ、１０ｓｅｃ）し、乾燥させ、７０℃で２０分間プリベークした（図２（ａ））。次に、所定のマスク３を重ねて露光した（５０ｍＪ／ｃｍ２）（図２（ｂ））。そして、２．５％炭酸ナトリウム水溶液で現像し、十分に水洗した。その後、乾燥し、２３０℃で１時間べークした。こうして、ガラス基板１上に厚さ０．５μｍのシアン色のパターン２Ｃｙを形成した（図２（ｃ））。
　　　【００３９】
　（Ａ）で調製したマゼンタ色とイエロー色の感光性着色組成物をそれぞれ使用して同様の操作を繰り返し（露光量５０ｍＪ／ｃｍ２）、それぞれ厚さ０．５μｍのマゼンタ色のパターン２Ｍｇ、イエロー色のパターン２Ｙｅを形成してカラーフィルタを作製した（図２（ｄ））。
　　　【００４０】
　得られたカラーフィルタの分光スペクトルを測定した。この分光スペクトルを図３に示す。
　　　【００４１】
　また、このカラーフィルタに対して、（１）耐熱性、（２）耐光性及び（３）耐薬品性を次のように試験を行った。
（１）耐熱性　：２５０℃、１時間
（２）耐光性　：１０万１ｘ、５００時間
（３）耐薬品性：強酸、強アルカリ、Ｎ−メチルピロリドン、γ−ブチルラクトン及びイソプロパノールの各々への浸漬処理を行い、処理後の状態を次の３段階に評価した。
　　　【００４２】
　　　　○：薬品による変化が見られず、耐薬品性が良好
　　　　△：実用上の問題はない程度の変化がある
　　　　×：実用上使用不能な程度に大きく変化し、耐薬品性が不良
　この結果を表１に示す。表１に示したように、実施例のカラーフィルタは、（１）耐熱性、（２）耐光性及び（３）耐薬品性が優れていた。
　　　【００４３】
　比較例１
（Ａ）カラーフィルタの作製
　図４に示した工程図にしたがい、次のように染色法によりカラーフィルタを作製した。
　　　【００４４】
　まず、低分子量ゼラチンにクロム系化合物を添加して被染体感光性樹脂を調製し、これを図５に示したように、固体撮像素子の表面のガラス基板１の上に０．５μｍコートし、乾燥させて被染体感光性樹脂層４を形成した（図５（ａ））。次に、６０℃で６０分プリベークし、所定のマスク３を重ねて露光した（２００ｍＪ／ｃｍ２）（図２（ｂ））。そして、１１０℃で６０分ポストベークし、水を用いて現像し、乾燥してパターン４ｐを形成した（図５（ｃ））。これをシアン染料（プロシオンターコイスＨ−Ａ、ＣＩＣ社製）の水溶液に浸漬し、パターン４ｐに図６に示す分光スペクトルを付与してシアン色パターン４Ｃｙを得た（図５（ｄ））。その後、１１０℃で６０分ポストベークすることにより防染処理を行った。
　　　【００４５】
　マゼンタ染料とイエロー染料をそれぞれ使用して同様の操作を繰り返してマゼンタ色のパターン４Ｍｇとイエロー色のパターン４Ｙｅを形成し、カラーフィルタを作製した（図５（ｅ））。このマゼンタ色のパターン４Ｍｇとイエロー色のパターン４Ｙｅの分光スペクトルも図６に示す。
　　　【００４６】
　得られたカラーフィルタ上にオーバーコート層５を形成した。そして、オーバーコート層５を形成したカラーフィルタに対して、実施例１と同様にして（１）耐熱性（１８０℃、１時間）、（２）耐光性（１０万１ｘ、１００時間）及び（３）耐薬品性を試験した。この結果を表１に示す。表１に示したように、染色法による比較例の実施例のカラーフィルタは、（１）耐熱性、（２）耐光性、（３）耐薬品性のいずれも実施例のカラーフィルタに比べて劣っていた。
　　　【００４７】
　【表１】
　　　【００４８】
　　【発明の効果】
　本発明の感光性着色組成物は色素として顔料を含有するので、この感光性着色組成物を使用して製造したカラーフィルタは耐溶剤性、耐光性、耐熱性等の諸耐性が高くなる。また、本発明の感光性着色組成物が含有する顔料は減法混色の三原色を構成するので、この感光性着色組成物を使用して製造したカラーフィルタは減法混色に適したものとなる。
【図面の簡単な説明】
　　【図１】
　実施例のカラーフィルタの作製工程図である。
　　【図２】
　実施例のカラーフィルタの作製過程の断面図である。
　　【図３】
　実施例のカラーフィルタの分光スペクトル図である。
　　【図４】
　比較例のカラーフィルタの作製工程図である。
　　【図５】
　比較例のカラーフィルタの作製過程の断面図である。
　　【図６】
　比較例のカラーフィルタの分光スペクトル図である。
　　【符号の説明】
　１　　　ガラス基板
　２　　　感光性着色組成物
　２Ｃｙ　シアン色パターン
　２Ｍｇ　マゼンタ色のパターン
　２Ｙｅ　イエロー色のパターン
　３　　　マスク